(57)【要約】  本発明は、新築および／または現存構造物の中の微生物の増殖、例えばカビ、菌・カビおよびうどん粉菌などの増殖を防止しようとする時に第四級アンモニウム化合物を用いることに関する。【特許請求の範囲】
【請求項１】
微生物有機体の増殖を防止および／または阻害する方法であって、１種以上の製品に式：
【化１】
2010513537.tif 000012
［式中、Ｙは、Ｈ２ＢＯ３−、ＨＢＯ３−２、ＢＯ３−３、Ｂ４Ｏ７−２、ＨＢ４Ｏ７−、Ｂ３Ｏ５−、Ｂ５Ｏ８−２、ＢＯ２−、ＰＯ４−３、ＨＰＯ４−２、Ｈ２ＰＯ４−、Ｐ２Ｏ７−４、Ｐ３Ｏ１０−５、ＰＯ３−、ＣＯ３−２、ＨＣＯ３−、［ＣＯ２−］ｎＲ５およびこれらの組み合わせから選択され、Ｒ１、Ｒ２、Ｒ３およびＲ４は、独立して、ｉ）置換もしくは非置換アルキル基またはｉｉ）置換もしくは非置換アルケニル基から選択され、かつｉ）またはｉｉ）が置換されている場合、それらはアリール、ヘテロシクリル、ヒドロキシル、エステル、ベンジル、カルボキシル、ハロ、ニトロ、シアノ、アルコキシまたはオキソ基から選択される置換基を１個以上有し、そしてｍは、Ｙの選択に応じて１、２、３、４または５である］
で表される少なくとも１種の第四級アンモニウム化合物を塗布し、そして
前記１種以上の製品を１種以上のカビ、うどん粉菌、菌・カビなどから選択される少なくとも１種の微生物の増殖を助長または促し得る環境の中に存在させる、
ことを含んで成る方法。
【請求項２】
前記１種以上の製品が下記：ｉ）石膏ボード、ｉｉ）シーリングタイルまたは天然もしくは合成材料で出来ている他のシーリング材料、ｉｉｉ）パーティクルボードまたは建物の建築で用いられる他の同様な複合材料、ｉｖ）合成木材、ｖ）じゅうたん地、ｖｉｉ）じゅうたん地の下で用いられるパッド、ｖｉｉｉ）天然もしくは合成材料で出来ている絶縁材、ｉｘ）木、ｘ）コンクリートまたは他の同様な多孔質材料、ｘｉ）多孔質タイル、例えば床材または壁用タイルなど、ｘｉｉ）建物の建築で用いられる合成材料、ｘｉｉｉ）れんが、ｘｉｖ）カーテン、ｘｖ）ベッドシーツ、ｘｖｉ）家具、ｘｖｉｉ）壁パネルおよびｘｖｉｉｉ）これらの任意組み合わせの中のいずれか１つである請求項１記載の方法。
【請求項３】
前記第四級アンモニウム化合物が水溶液もしくは予防用溶液を基準にして約１から約１０重量％の範囲内の量で入っていて金属カプラーが入っていない水溶液もしくは予防用溶液を塗布することで前記第四級アンモニウム化合物を前記１種以上の製品に塗布する請求項２記載の方法。
【請求項４】
コーティング、浸し塗り、浸漬、ハケ塗り、噴霧などから選択した方法を用いて前記第四級アンモニウム化合物を前記１種以上の製品に塗布する請求項３記載の方法。
【請求項５】
Ｒ１およびＲ２が独立して炭素原子数が１から３の範囲内のアルキル基から選択されそしてＲ３およびＲ４が独立して炭素原子を６から２０個含有する基から選択されかつそれらがｉ）置換もしくは非置換アルキル基またはｉｉ）置換もしくは非置換アルケニル基か
ら選択され、かつｉ）またはｉｉ）が置換されている場合、それらがアリール、ヘテロシクリル、ヒドロキシル、エステル、ベンジル、カルボキシル、ハロ、ニトロ、シアノ、アルコキシまたはオキソ基から選択される置換基を１個以上有する請求項４記載の方法。
【請求項６】
Ｒ１およびＲ２がメチル基でありそしてＲ３およびＲ４が独立して炭素原子を８から１６個含有する非置換アルキル基から選択される請求項３記載の方法。
【請求項７】
Ｒ３の炭素原子含有基が有する炭素の数がＲ４の炭素原子含有基が有するそれとは異なる請求項６記載の方法。
【請求項８】
Ｒ３またはＲ４の一方が炭素原子を８から１０個の範囲内の数で含有する非置換アルキル基でありそしてＲ３またはＲ４の一方が炭素原子を１２から１６個の範囲内の数で含有する非置換アルキル基である請求項１記載の方法。
【請求項９】
Ｒ３またはＲ４の一方が炭素原子を８から１０個含有する非置換アルキル基でありそしてＲ３またはＲ４の一方が炭素原子を１２から１４個の範囲内の数で含有する非置換アルキル基である請求項５記載の方法。
【請求項１０】
ＹがＢＯ３−３でありそしてｍが３である請求項１記載の方法。
【請求項１１】
Ｒ１、Ｒ２、Ｒ３およびＲ４の中の少なくとも１つが共有基である請求項１記載の方法。
【請求項１２】
ａ）ｉ）ｍが２でありそしてｉｉ）ＹがＨＢＯ３−２、Ｂ４Ｏ７−２およびＢ５Ｏ８−
２から選択されるか、或は
ｂ）ｉ）ｍが３であり、ｉｉ）前記第四級アンモニウム化合物が共有アニオンＹを２個
含有しそしてｉｉｉ）前記共有アニオンの一方がＨ２ＢＯ３−、ＨＢ４Ｏ７−、Ｂ
３Ｏ５−およびＢＯ２−から選択されそしてもう一方の共有アニオンがＨＢＯ３−
２、Ｂ４Ｏ７−２およびＢ５Ｏ８−２から選択されるか、或は
ｃ）ｉ）ｍが３であり、そしてｉｉ）前記第四級アンモニウム化合物が共有アニオンＹ
を３個含有しかつ各Ｙが独立してＨ２ＢＯ３−、ＨＢ４Ｏ７−、Ｂ３Ｏ５−および
ＢＯ２−から選択される、
請求項１１記載の方法。
【請求項１３】
前記少なくとも１種の第四級アンモニウム化合物が式：
【化２】
2010513537.tif 000013
［式中、Ｙは、Ｈ２ＢＯ３−、ＨＢＯ３−２、ＢＯ３−３、Ｂ４Ｏ７−２、ＨＢ４Ｏ７−、Ｂ３Ｏ５−、Ｂ５Ｏ８−２、ＢＯ２−、ＰＯ４−３、ＨＰＯ４−２、Ｈ２ＰＯ４−、Ｐ
２Ｏ７−４、Ｐ３Ｏ１０−５、ＰＯ３−、ＣＯ３−２、ＨＣＯ３−、［ＣＯ２−］ｎＲ５およびこれらの組み合わせから選択され、Ｒ１、Ｒ２、Ｒ３およびＲ４は、独立して、ｉ）置換もしくは非置換アルキル基またはｉｉ）置換もしくは非置換アルケニル基から選択され、かつｉ）またはｉｉ）が置換されている場合、それらはアリール、ヘテロシクリル、ヒドロキシル、エステル、ベンジル、カルボキシル、ハロ、ニトロ、シアノ、アルコキシまたはオキソ基から選択される置換基を１個以上有し、そしてｍは、Ｙの選択に応じて１、２、３、４または５であり、Ｒ’は、炭素原子数が１−１０の炭化水素基であり、そしてＲ”およびＲ”’は、独立して、ｉ）置換もしくは非置換アルキル基またはｉｉ）置換もしくは非置換アルケニル基から選択され、かつｉ）またはｉｉ）が置換されている場合、それらはアリール、ヘテロシクリル、ヒドロキシル、エステル、ベンジル、カルボキシル、ハロ、ニトロ、シアノ、アルコキシまたはオキソ基から選択される置換基を１個以上有する］
で表される請求項５記載の方法。
【請求項１４】
１番目、２番目および場合により３番目の第四級アンモニウム化合物を前記１種以上の製品に塗布し、かつ
ａ）前記１番目の第四級アンモニウム化合物が式：
【化３】
2010513537.tif 000014
［式中、Ｙは、Ｈ２ＢＯ３−、ＨＢＯ３−２、ＢＯ３−３、Ｂ４Ｏ７−２、ＨＢ４
Ｏ７−、Ｂ３Ｏ５−、Ｂ５Ｏ８−２およびＢＯ２−から選択され、Ｒ１、Ｒ２、Ｒ
３およびＲ４は、独立して、ｉ）置換もしくは非置換アルキル基またはｉｉ）置換
もしくは非置換アルケニル基から選択され、かつｉ）またはｉｉ）が置換されてい
る場合、それらはアリール、ヘテロシクリル、ヒドロキシル、エステル、ベンジル
、カルボキシル、ハロ、ニトロ、シアノ、アルコキシまたはオキソ基から選択され
る置換基を１個以上有し、そしてｍは、Ｙの選択に応じて１、２、３、４または５
である］
で特徴づけられ、そして
ｂ）前記２番目の第四級アンモニウム化合物が式：
【化４】
2010513537.tif 000015
［式中、Ｙは、ＰＯ４−３、ＨＰＯ４−２、Ｈ２ＰＯ４−、Ｐ２Ｏ７−４、Ｐ３Ｏ
１０−５、ＰＯ３−、ＣＯ３−２、ＨＣＯ３−、［ＣＯ２−］ｎＲ５およびこれら
の組み合わせから選択され、Ｒ１、Ｒ２、Ｒ３およびＲ４は、独立して、ｉ）置換
もしくは非置換アルキル基またはｉｉ）置換もしくは非置換アルケニル基から選択
され、かつｉ）またはｉｉ）が置換されている場合、それらはアリール、ヘテロシ
クリル、ヒドロキシル、エステル、ベンジル、カルボキシル、ハロ、ニトロ、シア
ノ、アルコキシまたはオキソ基から選択される置換基を１個以上有し、そしてｍは
、Ｙの選択に応じて１、２、３、４または５である］
で特徴づけられる、
請求項５記載の方法。
【請求項１５】
前記１番目および２番目の第四級アンモニウム化合物の各Ｒ１およびＲ２が独立して炭素原子数が１から３の範囲内のアルキル基から選択されそして前記１番目および２番目の第四級アンモニウム化合物の各Ｒ３およびＲ４が独立して炭素原子を６から２０個含有する基から選択されかつそれらがｉ）置換もしくは非置換アルキル基またはｉｉ）置換もしくは非置換アルケニル基から選択され、かつｉ）またはｉｉ）が置換されている場合、それらがアリール、ヘテロシクリル、ヒドロキシル、エステル、ベンジル、カルボキシル、ハロ、ニトロ、シアノ、アルコキシまたはオキソ基から選択される置換基を１個以上有する請求項１４記載の方法。
【請求項１６】
前記１番目の第四級アンモニウム化合物のＲ３が有する炭素の数が前記１番目の第四級アンモニウム化合物のＲ４が有するそれとは異なり、そして／または前記２番目の第四級アンモニウム化合物のＲ３が有する炭素の数が前記２番目の第四級アンモニウム化合物のＲ４が有するそれとは異なる請求項１５記載の方法。
【請求項１７】
前記１種以上の製品がセルロース製品でありそして前記少なくとも１種の第四級アンモニウム化合物を塗布することで前記１種以上の製品にシロアリ忌避性および／または難燃性を与える請求項１、１１、１３または１４のいずれか記載の方法。
【請求項１８】
前記１種以上の製品が建物で用いられるか或は建物の建築で用いられそして前記少なくとも１種の第四級アンモニウム化合物を前記１種以上の製品に前記建物建築中のいずれかの段階で塗布する請求項１、１１、１３または１４のいずれか記載の方法。
【請求項１９】
前記１種以上の製品が現存建物の一部であるか或はそれの中に存在する請求項１８記載の方法。
【請求項２０】
前記任意の３番目の第四級アンモニウム化合物を前記１番目および２番目の第四級アンモニウム化合物と一緒に前記１種以上の製品に塗布し、前記２番目の第四級アンモニウム化合物の対アニオンＹがＣＯ３−２でありそして前記３番目の第四級アンモニウム化合物が式：
【化５】
2010513537.tif 000016
［式中、Ｙは、ＨＣＯ３−から選択され、Ｒ１、Ｒ２、Ｒ３およびＲ４は、独立して、ｉ）置換もしくは非置換アルキル基またはｉｉ）置換もしくは非置換アルケニル基から選択され、かつｉ）またはｉｉ）が置換されている場合、それらはアリール、ヘテロシクリル、ヒドロキシル、エステル、ベンジル、カルボキシル、ハロ、ニトロ、シアノ、アルコキシまたはオキソ基から選択される置換基を１個以上有し、そしてｍは１である］
で特徴づけられる請求項１４記載の方法。
【請求項２１】
前記３番目の第四級アンモニウム化合物のＲ３が有する炭素の数が前記３番目の第四級アンモニウム化合物のＲ４が有するそれとは異なる請求項２０記載の方法。
【請求項２２】
前記１種以上の製品がセルロース製品でありそして前記少なくとも１種の第四級アンモニウム化合物を塗布することで前記１種以上の製品にシロアリ忌避性および／または難燃性を与える請求項２０記載の方法。
【請求項２３】
前記少なくとも１種の第四級アンモニウム化合物を前記１種以上の製品に前記建物建築中のいずれかの段階で塗布する請求項２０記載の方法。
【請求項２４】
１種以上の製品に式：
【化６】
2010513537.tif 000017
で表される少なくとも１種の第四級アンモニウム化合物を塗布することで微生物有機体の増殖を防止および／または阻害することを含んで成る方法であって、
ａ）前記式中のＹがＨ２ＢＯ３−、ＨＢＯ３−２、ＢＯ３−３、Ｂ４Ｏ７−２、ＨＢ４
Ｏ７−、Ｂ３Ｏ５−、Ｂ５Ｏ８−２、ＢＯ２−およびこれらの組み合わせから選択
され、Ｒ１およびＲ２が独立して炭素原子数が１から３の範囲内のアルキル基から
選択され、Ｒ３およびＲ４が独立して炭素原子を６から２０個含有する基から選択
されかつそれらがｉ）置換もしくは非置換アルキル基またはｉｉ）置換もしくは非
置換アルケニル基から選択され、かつｉ）またはｉｉ）が置換されている場合、そ
れらがアリール、ヘテロシクリル、ヒドロキシル、エステル、ベンジル、カルボキ
シル、ハロ、ニトロ、シアノ、アルコキシまたはオキソ基から選択される置換基を
１個以上有し、そしてｍがＹの選択に応じて１、２または３であり、
ｂ）前記１種以上の製品が１種以上のカビ、うどん粉菌、菌・カビなどから選択される
少なくとも１種の微生物を含有し、
ｃ）前記第四級アンモニウム化合物が水溶液もしくは予防用溶液を基準にして約１から
約１０重量％の範囲内の量で入っていて金属カプラーが入っていない水溶液もしく
は予防用溶液を前記１種以上の製品にコーティング、浸し塗り、浸漬、ハケ塗り、
噴霧などから選択した方法で塗布することで前記１種以上の第四級アンモニウム化
合物を前記１種以上の製品に塗布し、かつ
ｄ）前記１種以上の製品が下記：ｉ）石膏ボード、ｉｉ）シーリングタイルまたは天然
もしくは合成材料で出来ている他のシーリング材料、ｉｉｉ）パーティクルボード
または建物の建築で用いられる他の同様な複合材料、ｉｖ）合成木材、ｖ）じゅう
たん地、ｖｉｉ）じゅうたん地の下で用いられるパッド、ｖｉｉｉ）天然もしくは
合成材料で出来ている絶縁材、ｉｘ）木、ｘ）コンクリートまたは他の同様な多孔
質材料、ｘｉ）多孔質タイル、例えば床材または壁用タイルなど、ｘｉｉ）建物の
建築で用いられる合成材料、ｘｉｉｉ）れんが、ｘｉｖ）カーテン、ｘｖ）ベッド
シーツ、ｘｖｉ）家具、ｘｖｉｉ）壁パネルおよびｘｖｉｉｉ）これらの任意組み
合わせの中のいずれか１つである、方法。
【請求項２５】
Ｒ３の炭素原子含有基が有する炭素の数がＲ４の炭素原子含有基が有するそれとは異なる請求項２４記載の方法。
【請求項２６】
Ｒ１およびＲ２がメチル基でありそしてＲ３およびＲ４が独立して炭素原子を８から１６個含有する非置換アルキル基から選択される請求項２４記載の方法。
【請求項２７】
Ｒ３またはＲ４の一方が炭素原子を８から１０個の範囲内の数で含有する非置換アルキル基でありそしてＲ３またはＲ４の一方が炭素原子を１２から１６個の範囲内の数で含有する非置換アルキル基である請求項２４記載の方法。
【請求項２８】
Ｒ３またはＲ４の一方が炭素原子を８から１０個含有する非置換アルキル基でありそしてＲ３またはＲ４の一方が炭素原子を１２から１４個の範囲内の数で含有する非置換アルキル基である請求項２４記載の方法。
【請求項２９】
Ｒ１、Ｒ２、Ｒ３またはＲ４の中の少なくとも１つが共有基である請求項２４記載の方法。
【請求項３０】
ａ）ｉ）ｍが２でありそしてｉｉ）ＹがＨＢＯ３−２、Ｂ４Ｏ７−２およびＢ５Ｏ８−
２から選択されるか、或は
ｂ）ｉ）ｍが３であり、ｉｉ）前記第四級アンモニウム化合物が共有アニオンＹを２個
含有しそしてｉｉｉ）前記共有アニオンの一方がＨ２ＢＯ３−、ＨＢ４Ｏ７−、Ｂ
３Ｏ５−およびＢＯ２−から選択されそしてもう一方の共有アニオンがＨＢＯ３−
２、Ｂ４Ｏ７−２およびＢ５Ｏ８−２から選択されるか、或は
ｃ）ｉ）ｍが３であり、そしてｉｉ）前記第四級アンモニウム化合物が共有アニオンＹ
を３個含有しかつ各Ｙが独立してＨ２ＢＯ３−、ＨＢ４Ｏ７−、Ｂ３Ｏ５−および
ＢＯ２−から選択されるか、或は
ｄ）ｉ）ｍが３であり、そしてｉｉ）ＹがＢＯ３−３である、
請求項２９記載の方法。
【請求項３１】
１番目、２番目および場合により３番目の第四級アンモニウム化合物を前記１種以上の製品に塗布し、かつ
ａ）前記１番目の第四級アンモニウム化合物が式：
【化７】
2010513537.tif 000018
［式中、Ｙは、Ｈ２ＢＯ３−、ＨＢＯ３−２、ＢＯ３−３、Ｂ４Ｏ７−２、ＨＢ４
Ｏ７−、Ｂ３Ｏ５−、Ｂ５Ｏ８−２およびＢＯ２−から選択され、Ｒ１、Ｒ２、Ｒ
３およびＲ４は、独立して、ｉ）置換もしくは非置換アルキル基またはｉｉ）置換
もしくは非置換アルケニル基から選択され、かつｉ）またはｉｉ）が置換されてい
る場合、それらはアリール、ヘテロシクリル、ヒドロキシル、エステル、ベンジル
、カルボキシル、ハロ、ニトロ、シアノ、アルコキシまたはオキソ基から選択され
る置換基を１個以上有し、そしてｍは、Ｙの選択に応じて１、２、３、４または５
である］
で特徴づけられ、そして
ｂ）前記２番目の第四級アンモニウム化合物が式：
【化８】
2010513537.tif 000019
［式中、Ｙは、ＰＯ４−３、ＨＰＯ４−２、Ｈ２ＰＯ４−、Ｐ２Ｏ７−４、Ｐ３Ｏ
１０−５、ＰＯ３−、ＣＯ３−２、ＨＣＯ３−、［ＣＯ２−］ｎＲ５およびこれら
の組み合わせから選択され、Ｒ１、Ｒ２、Ｒ３およびＲ４は、独立して、ｉ）置換
もしくは非置換アルキル基またはｉｉ）置換もしくは非置換アルケニル基から選択
され、かつｉ）またはｉｉ）が置換されている場合、それらはアリール、ヘテロシ
クリル、ヒドロキシル、エステル、ベンジル、カルボキシル、ハロ、ニトロ、シア
ノ、アルコキシまたはオキソ基から選択される置換基を１個以上有し、そしてｍは
、Ｙの選択に応じて１、２、３、４または５である］
で特徴づけられる、
請求項２４記載の方法。
【請求項３２】
前記１番目および２番目の第四級アンモニウム化合物の各Ｒ１およびＲ２が独立して炭素原子数が１から３の範囲内のアルキル基から選択されそして前記１番目および２番目の第四級アンモニウム化合物の各Ｒ３およびＲ４が独立して炭素原子を６から２０個含有する基から選択されかつそれらがｉ）置換もしくは非置換アルキル基またはｉｉ）置換もしくは非置換アルケニル基から選択され、かつｉ）またはｉｉ）が置換されている場合、それらがアリール、ヘテロシクリル、ヒドロキシル、エステル、ベンジル、カルボキシル、ハロ、ニトロ、シアノ、アルコキシまたはオキソ基から選択される置換基を１個以上有する請求項３１記載の方法。
【請求項３３】
前記１番目の第四級アンモニウム化合物のＲ３が有する炭素の数が前記１番目の第四級アンモニウム化合物のＲ４が有するそれとは異なり、そして／または前記２番目の第四級アンモニウム化合物のＲ３が有する炭素の数が前記２番目の第四級アンモニウム化合物のＲ４が有するそれとは異なる請求項３１記載の方法。
【請求項３４】
前記１種以上の製品がセルロース製品でありそして前記少なくとも１種の第四級アンモニウム化合物を塗布することで前記１種以上の製品にシロアリ忌避性および／または難燃性を与える請求項２４または３１のいずれか記載の方法。
【請求項３５】
前記１種以上の製品が建物で用いられるか或は建物の建築で用いられそして前記少なくとも１種の第四級アンモニウム化合物を前記１種以上の製品に前記建物建築中のいずれかの段階で塗布する請求項２４または３１のいずれか記載の方法。
【請求項３６】
前記少なくとも１種の第四級アンモニウム化合物を現存建物の一部であるか或はそれの中に存在する１種以上の製品に塗布する請求項３５記載の方法。
【請求項３７】
前記任意の３番目の第四級アンモニウム化合物を前記１番目および２番目の第四級アンモニウム化合物と一緒に前記１種以上の製品に塗布し、前記２番目の第四級アンモニウム化合物の対アニオンＹがＣＯ３−２でありそして前記３番目の第四級アンモニウム化合物が式：
【化９】
2010513537.tif 000020
［式中、Ｙは、ＨＣＯ３−から選択され、Ｒ１、Ｒ２、Ｒ３およびＲ４は、独立して、ｉ）置換もしくは非置換アルキル基またはｉｉ）置換もしくは非置換アルケニル基から選択され、かつｉ）またはｉｉ）が置換されている場合、それらはアリール、ヘテロシクリル、ヒドロキシル、エステル、ベンジル、カルボキシル、ハロ、ニトロ、シアノ、アルコキシまたはオキソ基から選択される置換基を１個以上有し、そしてｍは１である］
で特徴づけられる請求項３１記載の方法。
【請求項３８】
前記３番目の第四級アンモニウム化合物のＲ３が有する炭素の数が前記３番目の第四級アンモニウム化合物のＲ４が有するそれとは異なる請求項３７記載の方法。
【発明の詳細な説明】
【技術分野】
【０００１】
本発明は、新築および／または現存建造物に存在する望まれない微生物の増殖、例えばカビ、菌・カビおよびうどん粉菌などの増殖を防止しようとする時に第四級アンモニウム組成物を用いることに関する。
【背景技術】
【０００２】
特定のカビ、うどん粉菌および／または菌・カビが多くの人に健康障害をもたらすいろいろな場合が提示されかつ考察されてきており、そのような有機体を防除する課題が建築産業で絶えず問題になっている。例えば、特定の建物および建物内の場所、例えば地下室、縦に狭い空間などは菌・カビ、カビおよび／またはうどん粉菌の増殖をより容易に助長または促進するに適する。その上、建物の個々の種類および建物が存在する特定の地理的領域に応じて、そのような建物は微生物が増殖するに適した環境を与え得る。例えば、排気が充分でなくそして／または水分にさらされる空間などは微生物の増殖の一因になり得、かつある場合には、新築建造物の中のある空間は建築の最終段階まではしばしば排気されない状態にあることでカビが増殖してコロニーを許容されない度合にまで形成し、かつそのカビがその建物の中の他の領域に急速に拡散する可能性がある。その上、サウスルイジアナ州で最近起こったハリケーンによって、カビ、菌・カビおよびうどん粉菌を防除する問題が洪水にあった家、建物などを所有する人にとってより大きな関心になってきている。そのようなケースの大部分の解決法は、そのような微生物を制御または除去する防除技術を用いることであった。
【０００３】
しかしながら、そのような微生物有機体の増殖を防止することでそのような防除の必要性をなくすか或は最小限にすることができれば、それは有益であろう。微生物増殖の防止は一般に抗菌製品で前以て処理されている建物材料を用いることで達成されてきた。このような技術は有効ではあるが、典型的には、建物または構造物の寿命に渡って持続する解決法ではなくかつ典型的には建物材料の処理が理由でより高価である。例えば、加圧処理または他の処理が施された材木を新築の家の建築で用いることは法外な費用がかかることである。その上、数多くの処理は重金属、例えば銅、ヒ素などの使用を伴うことから、それらに接触する人にとって健康上の懸念がもたらされ得る。
【０００４】
従って、望まれない微生物有機体の増殖を防止および／または阻害する目的で新築およびまたは現存建造物を処理する予防手段が得られたならば、それは建築産業および家／建物所有者にとって有益であろう。
【０００５】
発明の要約
第四級化合物または簡単に「クアト（ｑｕａｔｓ）」は数多くの産業用途で用いられる。クアトは、一般に式Ｒ１Ｒ２Ｒ３Ｒ４−Ｎ＋Ｙ−［式中の基は同じか、異なるか或は環の一部であってもよくそしてＹは対アニオンである］で表される群の化合物であるとして大まかに定義される。必ずしもではないが典型的には、前記基の中の１つは長鎖アルキル基である。大部分の産業用途で、「活性」分子が生じるように、そのようなクアト分子を対イオン（アニオン）と一緒にして複合体を形成させている。
【０００６】
本発明者らは、少なくとも１種、時には１種類のみ、時には２種以上の第四級アンモニウム化合物［２種以上は、同じもしくは異なる対アニオンを有する第四級アンモニウム化合物を意図する］または少なくとも１種、時には１種類のみ、時には２種以上の第四級アンモニウム化合物［２種以上は、同じもしくは異なる対アニオンを有する第四級アンモニ
ウム化合物を意図する］が入っている予防用溶液を使用または塗布すると微生物有機体を非酸化的に予防する有効な手段が得られ得ることを見いだした。いくつかの態様では、少なくとも１種の第四級アンモニウム化合物または予防用溶液を１種以上の製品に塗布するとまたそれにある程度の難燃性も与え得る。いくつかの態様において、そのような予防用溶液に入っているか或は他の形態の第四級アンモニウム化合物が以下に記述するようにホウ酸塩をそれの対アニオンとして有する場合、そのような少なくとも１種の第四級アンモニウム化合物または予防用溶液を１種以上の製品に塗布するとまたそれにある程度のシロアリ忌避性も与え得る。この態様では、その少なくとも１種の第四級アンモニウム化合物または予防用溶液を塗布する１種以上の製品は、明らかに、シロアリによる損害を受け易いもの、即ちセルロース基質、例えば木、綿、紙またはバガスが基になった建物製品などであるべきである。そのような製品の非限定例には、シーリングタイル、木製家具、壁板などが含まれる。シロアリ忌避は、シロアリがクアトで処理されたセルロース材料を餌にせずかつ本質的にクアトで処理されたセルロース材料を餌源として食べることなく餌として共食い挙動を起こすか或は異なる餌源を探し得る（もしそれが入手可能であるならば）ことを意味する。
【０００７】
このように、１つの態様において、本発明は、微生物有機体の増殖を防止および／または阻害する方法に関する。この方法は、１種以上の製品に式：
【０００８】
【化１】
2010513537.tif 000002
【０００９】
［式中、Ｙは、Ｈ２ＢＯ３−、ＨＢＯ３−２、ＢＯ３−３、Ｂ４Ｏ７−２、ＨＢ４Ｏ７−、Ｂ３Ｏ５−、Ｂ５Ｏ８−２、ＢＯ２−、ＰＯ４−３、ＨＰＯ４−２、Ｈ２ＰＯ４−、Ｐ２Ｏ７−４、Ｐ３Ｏ１０−５、ＰＯ３−、ＣＯ３−２、ＨＣＯ３−、［ＣＯ２−］ｎＲ５およびこれらの組み合わせから選択され、Ｒ１、Ｒ２、Ｒ３およびＲ４は、独立して、ｉ）置換もしくは非置換アルキル基またはｉｉ）置換もしくは非置換アルケニル基から選択され、かつｉ）またはｉｉ）が置換されている場合、それらはアリール、ヘテロシクリル、ヒドロキシル、エステル、ベンジル、カルボキシル、ハロ、ニトロ、シアノ、アルコキシまたはオキソ基から選択される置換基を１個以上有し、そしてｍは、Ｙの選択に応じて１、２、３、４または５である］
で表される第四級アンモニウム化合物を塗布し、そして
前記１種以上の製品を少なくとも１種の微生物の増殖を助長または促し得る環境の中に存在させる、
ことを含んで成る。
【００１０】
いくつかの態様では、少なくとも１種の第四級アンモニウム化合物が入っている予防用溶液を１種以上の製品に塗布する。
【００１１】
発明の詳細な説明
「微生物の」、「微生物」および「微生物有機体」を本明細書で互換的に用いるかもし
れないが、それらを本明細書では最も幅広い意味で用い、それに下記の中の１種以上を包含させることを意味する：カビ、うどん粉菌、菌・カビなど。いくつかの態様では、そのような微生物が１種以上の製品に混入すると考えている。
【００１２】
このように、「少なくとも１種の微生物の増殖を助長または促し得る環境の中に存在」は、１種以上のカビ、うどん粉菌、菌・カビなどの増殖を助長または促す環境を意味する。いくつかの態様におけるそのような環境は、一般に、湿っているか或は湿気のある環境であり、そのような環境では相対湿度が６０％以上に到達する可能性がありそして／または利用可能な排気が劣り、それが湿っているか或は湿気のある状態の一因になっている。いくつかの態様におけるそのような環境はまた暖かい、例えば５５°Ｆ（平均温度）以上の環境でもある。
【００１３】
また、本明細書で用いる如き「建物」もまた最も幅広い意味で用い、それに家、オフィスおよび／または他の商業的建物、貯蔵装置または建物、アパート、モービルホーム、旅行用トレーラ、家から離れた場所にある車庫、キャンプ場などを包含させることを意味する。
【００１４】
また、本明細書で用いる如き「建築材料」も最も幅広い意味で用い、これに微生物有機体が増殖し得る家および建物の建築で用いられる材料のいずれも包含させることを意味する。このように、本明細書で用いる如き「建築材料」に木、綿、厚紙、ライナーボード、他の同様な紙製品、複合組み立て品などを包含させることを意味する。
【００１５】
製品
いくつかの態様において、本第四級アンモニウム化合物または予防用溶液を塗布する１種以上の製品は建築材料である。いくつかの態様における製品は、下記：ｉ）石膏ボード、ｉｉ）シーリングタイルまたは天然もしくは合成材料で出来ている他のシーリング材料、ｉｉｉ）パーティクルボードまたは建物の建築で用いられる他の同様な複合材料、即ち繊維ボード、プレスボードなど、ｉｖ）合成木材、例えば樹脂材料から成形された合成ドア、合成モールディングなど、ｖ）じゅうたん地、ｖｉｉ）じゅうたん地の下で用いられるパッド、ｖｉｉｉ）天然もしくは合成材料で出来ている絶縁材、ｉｘ）木、ｘ）コンクリートまたは他の同様な多孔質材料、ｘｉ）多孔質タイル、例えば床材または壁用タイルなど、ｘｉｉ）建物の建築で用いられる合成材料、即ち人工大理石、石、樹脂、例えばファイバーグラスなど、ｘｉｉｉ）れんがおよびｉｘ）これらの任意組み合わせの中のいずれか１つであり得る。
【００１６】
いくつかの態様では、そのような製品を下記の中の１つ以上から選択する：カーテン、ベッドシーツ、家具（ソファー、椅子、テーブル、ベッドなど）など。
【００１７】
第四級アンモニウム化合物
本明細書で用いる如き用語「第四級アンモニウム化合物」および「クアト」は、一般式Ｒ１Ｒ２Ｒ３Ｒ４−Ｎ＋Ｙ−［式中の基は同じか、異なるか或は環の一部であってもよくそしてＹは対アニオンである］で表される化合物を指す。前記有機基はアルキルまたはアルケニル（不飽和アルキル）基であり得、これらは直鎖もしくは分枝、置換もしくは非置換またはこれらの混合形態である。また、用語「第四級アンモニウム化合物」または「クアト」にクアトが有する４個の有機基の中の１つが２番目のクアトと「共有している」基であってもよい化合物も包含させることを意図する。
【００１８】
本発明で用いる第四級アンモニウム化合物は一般式：
【００１９】
【化２】
2010513537.tif 000003
【００２０】
［式中、Ｙは対アニオンであり、そしてｍは、Ｙの選択に応じて１、２、３、４または５である］
で表される。
【００２１】
本発明で用いる第四級アンモニウム化合物の対アニオンであるＹは、ホウ酸塩アニオン、燐酸塩アニオン、炭酸塩アニオン（ＣＯ３−２）、重炭酸塩アニオン（ＨＣＯ３−）およびカルボン酸塩アニオン（［ＣＯ２−］ｎＲ５）から選択可能である。このように、いくつかの態様におけるＹは、ホウ酸塩アニオン、または燐酸塩アニオン、または炭酸塩アニオン、または重炭酸塩アニオンまたはカルボン酸塩アニオンである。第四級アンモニウム化合物が２個存在する場合、そのクアトの中の一方が有する対アニオンは重炭酸塩アニオンおよび／または炭酸塩アニオンまたは燐酸塩アニオンまたはカルボン酸塩アニオンであり、そしてもう一方の第四級アンモニウム化合物が有する対アニオンはホウ酸塩アニオンであるのが好適である。
【００２２】
本明細書で用いるに適したホウ酸塩アニオンには、二水素ホウ酸塩アニオンＨ２ＢＯ３−、水素ホウ酸塩アニオンＨＢＯ３−２、ホウ酸塩アニオンＢＯ３−３、四ホウ酸塩アニオンＢ４Ｏ７−２、水素四ホウ酸塩アニオンＨＢ４Ｏ７−、Ｂ３Ｏ５−、五ホウ酸塩Ｂ５Ｏ８−２およびＢＯ２−が含まれる。このようにＹを適切にはＨ２ＢＯ３−、ＨＢＯ３−２、ＢＯ３−３、Ｂ４Ｏ７−２、ＨＢ４Ｏ７−、Ｂ３Ｏ５−、Ｂ５Ｏ８−２およびＢＯ２−から選択する。Ｙがホウ酸塩アニオンの場合、ＹがＢＯ３−３でありそしてｍが３であるのが好適である。
【００２３】
本明細書で用いるに適した燐酸塩アニオンには、燐酸塩アニオンＰＯ４−３、水素燐酸塩アニオンＨＰＯ４−２、二水素燐酸塩アニオンＨ２ＰＯ４−、二燐酸塩アニオンＰ２Ｏ７−４および三燐酸塩アニオンＰ３Ｏ１０−５が含まれる。このように、Ｙを適切にはＰＯ４−３、ＨＰＯ４−２、Ｈ２ＰＯ４−、Ｐ２Ｏ７−４、Ｐ３Ｏ１０−５およびＰＯ３−から選択する。Ｙが燐酸塩アニオンの場合、ＹがＰＯ４−３でありそしてｍが３であるのが好適である。
【００２４】
本明細書で用いるに適したカルボン酸塩アニオンは、一般式［ＣＯ２−］ｎＲ５［式中、ｎは１に相当するか或はそれ以上の整数であり、そしてＲ５は炭素原子数が１から２５の範囲の置換、非置換、飽和もしくは不飽和アルキル基から選択される］で表される。いくつかの好適な態様において、Ｒ５が含有する炭素原子の数は約１０から約２０の範囲、いくつかの態様における炭素原子の数は１０から１２の範囲、他の態様における炭素原子の数は１２から１４の範囲、他の態様における炭素原子の数は１４から１６の範囲、更に他の態様における炭素原子の数は１６から１８の範囲内である。
【００２５】
いくつかの態様において、本発明で用いるクアトに金属カプラーを含有させない。金属
カプラーを含有させないは、本クアトに銅、水銀、鉛、カドミウム、六価のクロム、ヒ素、アンチモンまたは亜鉛などの如き金属を含有させないことを意味する。そのような金属は一般に殺生物特性を有することが理由で使用されている。しかしながら、前記および他の「重」金属は特定の環境上の懸念を有し、従って、そのような重金属を用いないで製品に予防処置を施すのが有益であろう。
【００２６】
本発明で用いるクアトが有する４個の炭素鎖、即ちＲ１、Ｒ２、Ｒ３およびＲ４は独立してｉ）置換もしくは非置換アルキル基またはｉｉ）置換もしくは非置換アルケニル基から選択され、かつｉ）またはｉｉ）が置換されている場合、それらはアリール、ヘテロシクリル、ヒドロキシル、エステル、ベンジル、カルボキシル、ハロ、ニトロ、シアノ、アルコキシまたはオキソ基から選択される置換基を１個以上有する。そのようなクアトで用いるに適したアルキルおよびアルケニル基は炭素原子数が１から２０の範囲内のそれらである。好適な態様では、Ｒ１およびＲ２を独立して炭素原子数が１から３の範囲内のアルキル基から選択し、そしてＲ３およびＲ４を独立して炭素原子を６から２０個の範囲の数で含有する基から選択しかつそれらをｉ）置換もしくは非置換アルキル基またはｉｉ）置換もしくは非置換アルケニル基から選択し、かつｉ）またはｉｉ）が置換されている場合、それらはアリール、ヘテロシクリル、ヒドロキシル、エステル、ベンジル、カルボキシル、ハロ、ニトロ、シアノ、アルコキシまたはオキソ基から選択される置換基を１個以上有し、そしてｍは１、２または３である。より好適な態様におけるＲ１およびＲ２はメチル基であり、そしてＲ３およびＲ４を独立して炭素原子を８から１４個の範囲内の数で含有する非置換アルキル基から選択する。１つの態様において、Ｒ３またはＲ４の中の一方は炭素原子を８から１０個の範囲内の数で含有する非置換アルキル基であり、そしてＲ３またはＲ４の中の一方は炭素原子を１２から１４個の範囲内の数で含有する非置換アルキル基である。
【００２７】
本発明の他の態様では、前記４個の炭素鎖、即ちＲ１、Ｒ２、Ｒ３およびＲ４の中の少なくとも１個、時には１個のみ、他の態様では２個のみをｉ）炭素原子を１３から１６、時には１４から１６、時には１４個含有する置換もしくは非置換アルキル基またはｉｉ）炭素原子を１３から１６、時には１４から１６、時には１４個含有する置換もしくは非置換アルケニルから選択し、かつｉ）またはｉｉ）が置換されている場合、それらはアリール、ヘテロシクリル、ヒドロキシル、エステル、ベンジル、カルボキシル、ハロ、ニトロ、シアノ、アルコキシまたはオキソ基から選択される置換基を１個以上有する。そのような炭素鎖は飽和もしくは不飽和であってもよく、好適には置換されていない。そのような態様では、炭素原子を１３から１６、時には１４から１６、時には１４個含有する不飽和の置換もしくは非置換、好適には非置換アルキル基を選択するのが特に好適である。そのような態様では、Ｒ１、Ｒ２、Ｒ３およびＲ４の中の少なくとも２個、いくつかの態様では２個のみ、他の態様では３個を独立して炭素原子数が１から４、時には１から３、いくつかの態様では２から４のアルキル基から選択する。そのような態様では、また、Ｒ１、Ｒ２、Ｒ３およびＲ４の中の１つをｉ）置換もしくは非置換アルキル基またはｉｉ）置換もしくは非置換アルケニル基から選択し、かつｉ）またはｉｉ）が置換されている場合、それらはアリール、ヘテロシクリル、ヒドロキシル、エステル、ベンジル、カルボキシル、ハロ、ニトロ、シアノ、アルコキシまたはオキソ基から選択される置換基を１個以上有することも意図する。そのようなアルキルおよびアルケニル基は、炭素原子を１から２０個含有するそれらである。好適な態様では、Ｒ１、Ｒ２、Ｒ３およびＲ４の中の１つを炭素原子を６から２０個含有する基から選択し、それらをｉ）置換もしくは非置換アルキル基またはｉｉ）置換もしくは非置換アルケニル基から選択し、かつｉ）またはｉｉ）が置換されている場合、それらはアリール、ヘテロシクリル、ヒドロキシル、エステル、ベンジル、カルボキシル、ハロ、ニトロ、シアノ、アルコキシまたはオキソ基から選択される置換基を１個以上有し、そしてｍは１、２、３、４または５、時には１、２または３である。いくつかの態様では、それを炭素原子を８から１４個含有する非置換アルキル基から選択する。他の態様では、それを炭素原子を８から１０個含有する非置換アルキル基から選択し、他の態様では、それを炭素原子を１２から１４個含有する非置換アルキル基から選択する。
【００２８】
本発明のいくつかの態様では、前記４個の炭素鎖の中の少なくとも２個を独立して炭素原子数が１から４、時には１から３、いくつかの態様では２から４のアルキル基から選択し、そして前記４個の炭素鎖の中の２個を独立して炭素原子を６から２０個含有する基から選択し、それらをｉ）置換もしくは非置換アルキル基またはｉｉ）置換もしくは非置換アルケニル基から選択し、かつｉ）またはｉｉ）が置換されている場合、それらはアリール、ヘテロシクリル、ヒドロキシル、エステル、ベンジル、カルボキシル、ハロ、ニトロ、シアノ、アルコキシまたはオキソ基から選択される置換基を１個以上有し、そしてｍは１、２、３、４または５、時には１、２または３であり、かつ上述した如き範囲を意図しそして炭素原子を６から２０個含有する基から独立して選択した前記４個の炭素鎖の中の前記２個が含有する炭素原子の数は異なる。更に他の態様では、Ｒ１、Ｒ２、Ｒ３およびＲ４の全部を独立して炭素原子数が１から３の範囲内のアルキル基から選択し、それらは時にはメチル基である。
【００２９】
別の態様におけるｍは２であり、そしてクアトが有する４個の有機基の中の１個は２番目のクアトと「共有する」基であってもよい。この態様ではＲ４をそのような共有基として示したが、その共有基はＲ１、Ｒ２、Ｒ３およびＲ４のいずれであってもよいことを注目すべきである。このような態様において、本発明の実施で用いる第四級アンモニウム化合物は一般式：
【００３０】
【化３】
2010513537.tif 000004
【００３１】
で表される。
【００３２】
この態様におけるＲ１、Ｒ２、Ｒ３、Ｒ４は、好適な態様を包含する上述した通りであり、そしてＹを−２のイオン電荷を有する上述したアニオンから選択し、いくつかの態様におけるそれは−２のイオン電荷を有するホウ酸塩アニオン、いくつかの態様ではＨＢＯ３−２である。
【００３３】
別の態様において、ｍが２でありそしてクアトが有する４個の有機基の中の１個が２番目のクアトと「共有する」基であってもよい場合、本発明で用いる第四級アンモニウム化合物は一般式：
【００３４】
【化４】
2010513537.tif 000005
【００３５】
で表される。
【００３６】
この態様におけるＲ１、Ｒ２、Ｒ３、Ｒ４は、好適な態様を包含する上述した通りであり、そして各Ｙを独立して−１のイオン電荷を有する上述したアニオンから選択し、いくつかの態様では、−１のイオン電荷を有するホウ酸塩アニオンから選択し、他の態様における各ＹはＨ２ＢＯ３−である。この態様ではＲ４をそのような共有基として示したが、その共有基はＲ１、Ｒ２、Ｒ３またはＲ４のいずれであってもよいことを注目すべきである。
【００３７】
別の態様では、ｍが３でありそしてクアトが有する４個の有機基の中の１個が２番目のクアトと「共有する」基である。この態様において、本発明のコーティング配合物で用いる第四級アンモニウム化合物は一般式：
【００３８】
【化５】
2010513537.tif 000006
【００３９】
で表され得る。
【００４０】
この態様におけるＲ１、Ｒ２、Ｒ３およびＲ４は、本明細書で記述（好適な態様を包含）した通りであり、そして一方のＹを独立して−２のイオン電荷を有する上述した対アニオンから選択しそしてもう一方のＹを−１のイオン電荷を有する対アニオンから選択する。いくつかの態様では、一方のＹをＨ２ＢＯ３−、ＨＢ４Ｏ７−、Ｂ３Ｏ５−およびＢＯ２−から選択しそしてもう一方のＹをＨＢＯ３−２、Ｂ４Ｏ７−２およびＢ５Ｏ８−２から選択する。この態様ではＲ４をそのような共有基として示したが、その共有基はＲ１、Ｒ２、Ｒ３またはＲ４のいずれであってもよいことを注目すべきである。
【００４１】
別の態様において、ｍが３でありそしてクアトが有する４個の有機基の中の１個が２番目のクアトと「共有する」基であってもよい場合、本発明で用いる第四級アンモニウム化合物は一般式：
【００４２】
【化６】
2010513537.tif 000007
【００４３】
で表される。
【００４４】
この態様におけるＲ１、Ｒ２、Ｒ３またはＲ４は、好適な態様を包含する上述した通りであり、そして各Ｙを独立して−１の正味イオン電荷を有するアニオンから選択する。いくつかの態様では、各Ｙを独立してＨ２ＢＯ３−、ＨＢ４Ｏ７−、Ｂ３Ｏ５−から選択する。この態様ではＲ４をそのような共有基として示したが、その共有基はＲ１、Ｒ２、Ｒ３およびＲ４のいずれであってもよいことを注目すべきである。
【００４５】
いくつかの態様では、ｍが３でありそしてＹがＢＯ３−３である。この態様において、本発明で用いる第四級アンモニウム化合物は一般式：
【００４６】
【化７】
2010513537.tif 000008
【００４７】
で表される。
【００４８】
この態様におけるＲ１、Ｒ２、Ｒ３またはＲ４は、好適な態様を包含する上述した通りである。この態様ではＲ４およびＲ２をそのような共有基として示したが、その共有基は独立してＲ１、Ｒ２、Ｒ３またはＲ４のいずれかまたはそれら任意組み合わせであっても
よいことを注目すべきである。例えばＲ４およびＲ１が共有基であってもよい、Ｒ１およびＲ３が共有基であってもよい、等々。また、３個の窒素原子全部がＲ１、Ｒ２、Ｒ３またはＲ４から独立して選択される同じ基を共有していることもあり得る。
【００４９】
本発明のクアトの調製は当該技術分野で公知の方法のいずれかを用いて実施可能であり、典型的な方法には、共通所有の同時係属中出願であるＰＣＴ  ＵＳ２００５／０１０１６２およびＵＳ  ６０／７３０，８２１（これらは引用することによって全体が本明細書に組み入れられる）に記述されている方法が含まれる。
【００５０】
第四級アンモニウム化合物が入っている予防用溶液
本クアト１種または２種以上を１種以上の製品に直接塗布してもよいが、その第四級アンモニウム化合物が入っている予防用溶液、より好適には予防用水溶液を１種以上の製品に塗布するのが好適である。
【００５１】
本クアトの製造で用いる方法、例えば共通所有の同時係属中出願であるＰＣＴ  ＵＳ２００５／０１０１６２およびＵＳ  ６０／７３０，８２１に記述されている方法などを用いると典型的にクアトが水溶液の状態でもたらされる。その水溶液には典型的に水、少なくとも１種の極性有機共溶媒および本明細書に記述する如き１種以上のクアトが入っている。そのような水溶液に存在させる極性有機共溶媒は典型的に水とある程度の相溶性を示す溶媒である、と言うのは、典型的に水が前記水溶液の１成分であるからである。極性有機共溶媒を典型的には数種の化合物、例えばアルコール、例えばメタノール、エタノール、イソプロピルアルコール、プロパノール、ブタノール、イソブチルアルコール、Ｃ１−Ｃ６アルコール、Ｃ１−Ｃ４アルコールなど（メタノールが好適な例である）、ポリアルコール、例えばエチレングリコール、プロピレングリコールなど、エステル、例えば酢酸エチル、酢酸プロピル、蟻酸エステルなど、エーテル、例えばメチルｔ−ブチルエーテル、ジオキサン、グライムなど、およびカルボニル含有溶媒、例えばアセトン、アセトアルデヒドなどから選択する。いくつかの態様では、１種類のみの極性有機共溶媒を用いそして他の態様では２種以上、時には２種類、または他の態様では３種類以上の極性有機共溶媒を用いることを注目すべきである。
【００５２】
そのような水溶液の極性有機共溶媒と水の比率を一般に約１０：９０から約９９：１（水と極性有機共溶媒の組み合わせを基準にした共溶媒の重量：水の重量）の範囲内にするが、そのような極性有機共溶媒と水の正確な量をＲ１、Ｒ２、Ｒ３およびＲ４の選択に応じて選択する。一般的には、共溶媒：水の重量比を同じ基準で約５０：５０から約９９：１の範囲内にするのが好適であり、約６０：４０から約９９：１がより好適であり、約７０：３０から約９８：２が更により好適であり、約８０：２０から約９５：５が更により好適である。
【００５３】
一般的には、疎水性が非常に高いアルキル置換基を含有するクアト、例えばアルキル基がＣ１０−Ｃ２０である二重尾もしくは双尾クアトなどの場合には水に対する共溶媒の比率が高い水溶液の方が好適である一方、疎水性が低いアルキル置換基を有するホウ素−クアト、例えば（Ｃ２−Ｃ６）アルキルトリメチルアンモニウム塩などの場合には水に対する共溶媒の比率が低い水溶液が好適であることを見いだした。
【００５４】
そのような水溶液にアルコールを極性有機共溶媒として入れてもよく、このように、その水溶液はアルコールと水の混合物を含有して成る。この態様では、Ｃ１−Ｃ６アルコールと水の比率がこの上に示した基準と同じ基準で１０：９０から９９：１（重量）である混合物が入っている水溶液が典型的に好適である。Ｃ１−Ｃ４アルコールと水が約５０：５０から約９９：１の比率の混合物が入っている水溶液が更により好適であり、約６０：４０から約９９：１がより好適であり、約７０：３０から約９８：２が更により好適であ
り、約８０：２０から約９５：５が更により好適である（全部重量で表しかつ同じ基準である）。本クアト１種または２種以上の製造で用いる好適な水溶液は、メタノールと水の重量比が水とアルコールを基準にして約８５：１５の混合物である水溶液である。
【００５５】
そのような水溶液には水、少なくとも１種の極性有機共溶媒および本クアト１種または２種以上が入っていてもよいと理解されるべきである。しかしながら、その水溶液に入っている水および極性有機共溶媒の量を記述する時のそれらの比率は極性有機共溶媒と水の量を基準にした比率であった。このように、その溶液に入っている前記成分および本クアトの量を考慮する時、その混合物は、少なくとも３種類の主成分である水と極性有機共溶媒と本クアト１種または２種以上の「塩」を含有して成る３成分組成物である。従って、そのような水溶液の成分の比率をこの水溶液を基準にしたクアトの重量：極性有機共溶媒の重量：水の重量の比率として表すことができる。例として、メタノール：水が重量で表して８５：１５の混合物から成る混合物にクアト塩を２５重量％添加することで生じさせた水溶液は、この水溶液を基準にした重量で表してクアト塩：メタノール：水が重量で表して２５：６４：１１の３成分組成を有するであろう。
【００５６】
経済および／または工程の考慮が理由で、そのような水溶液のクアト１種または２種以上の濃度を一般にクアトが水溶液を基準にして約１から約５０重量％の範囲になるようにする。その水溶液のクアト濃度をこの水溶液を基準にして約１から約１０重量％の範囲内にするならば、その水溶液をそのまま基質に塗布してもよいが、入手可能なそのような水溶液は、一般に、クアトの濃度が水溶液を基準にして約１０から約３０重量％の範囲、より典型的にはクアト１種または２種以上の濃度が同じ基準で約２０から約３０重量％の範囲内の水溶液のみである。本発明者らは、クアト１種または２種以上を塗布する１種以上の製品に所望の特性を与えようとする時にそれらの濃度をそのように高くする必要はなく、ずっと低い範囲でも有効でありかつ費用が低いことを見いだした。従って、本発明の実施では、そのような水溶液に希釈剤を添加することで、明らかに前記希釈剤と前記水溶液の成分と同じ成分が入っていてクアト濃度が約１から約１０重量％の範囲、いくつかの態様では約２から約８重量％の範囲、いくつかの態様では約４から約６重量％（全部予防用溶液を基準）の範囲内である予防用溶液を生じさせることができる。本明細書で用いるに適した希釈剤は、上述した如き極性有機共溶媒、水およびこれらの混合物から選択可能である。いくつかの態様における希釈剤は水である。
【００５７】
代替態様
いくつかの態様では、構造：
【００５８】
【化８】
2010513537.tif 000009
【００５９】
［ここで、Ｒ１、Ｒ２、Ｒ３、Ｙおよびｍは、上述した通りであり、Ｒ’は、炭素原子数が１−１０、いくつかの態様では１から５の範囲、いくつかの態様では１から３の範囲内の炭化水素基であり、そしてＲ”およびＲ”’は、独立して、ｉ）置換もしくは非置換アルキル基またはｉｉ）置換もしくは非置換アルケニル基から選択され、かつｉ）またはｉｉ）が置換されている場合、それらはアリール、ヘテロシクリル、ヒドロキシル、エステル、ベンジル、カルボキシル、ハロ、ニトロ、シアノ、アルコキシまたはオキソ基から選択される置換基を１個以上有する］
で表される１種、いくつかの態様では２種以上の第四級アンモニウム化合物を用いてもよい。いくつかの態様では、Ｒ”およびＲ”’を炭素原子数が１から２０の範囲、いくつかの態様では１から１５の範囲、他の態様では６から１４の範囲内の非置換アルキル基から選択する。
【００６０】
別の態様では、１番目および２番目の第四級アンモニウム化合物を本発明の実施で用いる。そのような１番目の第四級アンモニウム化合物は上述した式のいずれかで表され得るが、いくつかの態様において、その１番目の第四級アンモニウム化合物は式：
【００６１】
【化９】
2010513537.tif 000010
【００６２】
［式中、ｍは上述した通りであり、そしてＹは、好適な態様を包含する上述した如きホウ酸塩から選択される］
で特徴づけ可能であるが、この１番目の第四級アンモニウム組成物には金属カプラーを含有させない。この態様では、前記１番目の第四級アンモニウム化合物の４個の炭素基、即ちＲ１、Ｒ２、Ｒ３およびＲ４を好適な態様を包含する上述したそれらから選択する。
【００６３】
この態様における２番目の第四級アンモニウム化合物は、好適な態様を包含する上述した式のいずれかで表され得るが、その２番目の第四級アンモニウム化合物を構造：
【００６４】
【化１０】
2010513537.tif 000011
【００６５】
［ここで、ｍは上述した通りであり、そしてＹは、ホウ酸塩以外の対アニオン、いくつか
の態様では炭酸塩および／または重炭酸塩から選択される］
で特徴づけるのが好適であり、この２番目の第四級アンモニウム組成物には金属カプラーを含有させない。この態様では、前記１番目の第四級アンモニウム化合物の４個の炭素基、即ちＲ１、Ｒ２、Ｒ３およびＲ４を好適な態様を包含する上述したそれらから選択する。
【００６６】
前記２番目の第四級アンモニウム化合物のＹが重炭酸塩または炭酸塩である時に前記２番目の第四級アンモニウム化合物と同じ一般式で表される３番目の第四級アンモニウム化合物を存在させることは本発明の範囲内である。この態様では、その３番目の第四級アンモニウム化合物に金属カプラーを存在させず、かつこの３番目の第四級アンモニウム化合物の４個の炭素基、即ちＲ１、Ｒ２、Ｒ３およびＲ４を上述したそれらから選択する。この態様における３番目の第四級アンモニウム化合物のＹ対アニオンは重炭酸塩もしくは炭酸塩であるが、前記２番目の第四級アンモニウム化合物のそれと同じではない。例えば、前記２番目の第四級アンモニウム化合物のＹが炭酸塩の場合、３番目の第四級アンモニウム化合物のＹは重炭酸塩であり、そしてその逆も当てはまる。
【００６７】
製品１種または２種以上への塗布
前記少なくとも１種の第四級アンモニウム化合物、水溶液もしくは予防用溶液、いくつかの態様では水溶液、他の態様では予防用溶液を前記１種以上の製品に建物建築のいずれかの段階中に塗布してもよい。例えば、それらを完成時点のコンクリートスラブ、取り付け中の壁間柱、取り付け中のシーリングジョイント、吊している時のシートロック、取り付け中のシーリングタイルなどに塗布してもよい。いくつかの態様では、その予防用溶液を建物が完成した後の製品に塗布する。他の態様では、その予防用もしくは水溶液を壁間柱および／またはセメントおよび／またはシーリングジョイントおよび／または木製屋根葺き材（これを他の材料、即ち屋根葺き用シングルなどで覆う前）に塗布する。前記および他の態様では、その予防用もしくは水溶液をまた他の製品、例えばシートロックまたは壁板、例えばパネル材、レンガなどに塗布することも可能である。また、所望結果を達成する目的でいろいろなクアトが入っている予防用もしくは水溶液を用いてもよいことも意図する。
【００６８】
前記少なくとも１種の第四級アンモニウム化合物、水溶性もしくは予防用溶液を前記１種以上の製品に塗布する方法は本発明にとって重要ではない。適切な塗布方法の非限定例には、コーティング、浸し塗り、浸漬、ハケ塗り、噴霧などが含まれる。大部分の塗布の性質が理由で、いくつかの態様では、前記第四級アンモニウム化合物を噴霧で塗布し、いくつかの態様では、加圧噴霧装置、例えば加圧洗浄機または加圧噴霧装置、例えば手動ポンプで加圧する庭用噴霧装置などを用いて塗布する。
【００６９】
この上で行った説明は本発明のいくつかの態様に向けたものである。当業者は、等しく有効な他の態様を認識し、本発明の精神を実行するに適した他の態様を考案することができるであろう。また、本発明の好適な態様は本明細書で考察するあらゆる範囲が低い方のいずれかの量から高い方のいずれかの量までの範囲を包含することを意図したものであることも注目すべきである。
【国際調査報告】
2010513537.tif 000021
2010513537.tif 000022
2010513537.tif 000023